(57)【特許請求の範囲】
【請求項１】
−  ０重量％〜５０重量％の少なくとも１つの水性ポリウレタン分散液および／またはポリエステル分散液および／またはポリエーテル分散液および／またはポリエステル−ポリアクリレート分散液および／またはポリアクリレート−ポリウレタン分散液および／またはポリアクリレート分散液および／またはこれらの少なくとも１つおよび／または２つ以上のその他ポリマーをベースとした分散液、
−  １重量％〜６０重量％の少なくとも１つのＯＨ基により官能化された水性ポリウレタン分散液および／またはポリエステルポリオール分散液および／またはポリエーテルポリオール分散液および／またはポリアクリレートポリオール分散液および／またはこれらの少なくとも１つおよび／または２つ以上のその他ポリマーをベースとした分散液であって、前記ポリマーまたは少なくとも１つのポリマーが、ＯＨ基および／またはＮＨ基により官能化されていて、前記ポリマーの総量の不揮発性部分を基準として０．３重量％〜６．０重量％のＯＨ含量またはＮＨ含量を有する、分散液、
−  ０重量％〜４０重量％の少なくとも１つの非官能化スリップ添加剤、
−  １重量％〜４０重量％の少なくとも１つの官能化スリップ添加剤、
前記官能化スリップ添加剤は、官能化および変性ポリシロキサンスリップ添加剤で
あり、第１級および／または第２級および／または第３級アミノ基により変性され
ており、アミン価が、０．１〜３．０ｍｇ  ＫＯＨ／ｇである、
−  ０．２重量％〜５０重量％の少なくとも１つの架橋剤または架橋剤系、
前記架橋剤または架橋剤系が、ポリイソシアネートをベースとし、
５重量％〜３０重量％のＮＣＯ部分を有する、
−  ０重量％〜７５重量％の少なくとも１つの艶消し剤、
−  ０重量％〜５０重量％の希釈剤、
−  ポリマーの総量の前記不揮発性部分を基準として、０重量％〜５０重量％のその他
の補助剤
の組成を特徴とする、自動車内装の装飾面用のポリマー混合物。
【請求項２】
前記官能化スリップ添加剤が、第１級および／または第２級および／または第３級アミノ基に代えて、ＯＨ基により変性されていることを特徴とする請求項１に記載のポリマー混合物。
【請求項３】
前記官能化スリップ添加剤のＯＨ含量が、０．３重量％〜５．０重量％であることを特徴とする請求項２に記載のポリマー混合物。
【請求項４】
非官能化スリップ添加剤および官能化スリップ添加剤の総量が、前記ポリマー混合物の全構成成分の総量の前記不揮発性部分に対する前記スリップ添加剤の総量の前記不揮発性部分を基準として、１重量％〜４０重量％であることを特徴とする請求項１〜３のいずれか一項に記載のポリマー混合物。
【請求項５】
前記架橋剤または架橋剤系が、ポリイソシアネートをベースとしたものに代え、少なくとも１つのポリエポキシドおよび／またはエポキシシランおよび／またはアルコキシメチルアミンおよび／または尿素樹脂をベースとする、および／または少なくとも１つのポリカルボジイミドおよび／またはポリアジリジンをベースとすることを特徴とする請求項１〜４のいずれか一項に記載のポリマー混合物。
【請求項６】
請求項１〜５のいずれか一項に記載のポリマー混合物を含む表面を有する耐摩耗性製品。
【請求項７】
車両のダッシュボードまたは内装トリム部分の形態にある請求項６に記載の耐摩耗性製品。
【請求項８】
耐摩耗性材料としての請求項１〜５のいずれか一項に記載のポリマー混合物の使用。
【請求項９】
車両のダッシュボードまたは内装トリム部分を製造するための耐摩耗性材料としての請求項８に記載のポリマー混合物の使用。
【請求項１０】
コーティング材料としての請求項１〜５のいずれか一項に記載のポリマー混合物の使用。
【請求項１１】
０．５〜５０ｇ／ｍ２の全乾燥膜厚が得られるシングルコートまたはマルチコートのコーティング材料としての請求項１０に記載のポリマー混合物の使用。
【発明の詳細な説明】
【技術分野】
【０００１】
本発明は、特に、自動車内装の装飾面用のポリマー混合物に関する。
【背景技術】
【０００２】
箔付きプラスチック材料で構成された成型部品用の装飾面は、広く知られている。用いられるベース材料は、好ましくは、ポリ塩化ビニル（ＰＶＣ）、特に、可塑化ＰＶＣ、ポリウレタン（ＰＵ）、ポリオレフィン、ポリエステル（ＰＥＳ）、アクリロニトリル−ブタジエン−スチレンコポリマー（ＡＢＳ）、ポリメチルメタクリレート、ポリカーボネート、ポリアクリレートまたはコポリマーをベースとするポリマー混合物で構成されたプラスチック材料である。例えば、参考文献「Ｊａｈｎｋｅ，Ｍａｎｆｒｅｄ；Ｍｉｅｌｋｅ，Ｄｉｒｋ；Ｖａｎ  Ｗｅｌｌ，Ｍｉｃｈａｅｌ：Ｄｅｋｏｒａｔｉｖｅ  Ｏｂｅｒｆｌａｅｃｈｅｎ  ａｕｓ  Ｐａｓｔｅｎ  ＰＶＣ  ｆｕｅｒ  ｄｅｎ  Ａｕｔｏｍｏｂｉｌｉｎｎｅｎｒａｕｍ．［Ｄｅｃｏｒａｔｉｖｅ  Ｓｕｒｆａｃｅｓ  ｏｆ  Ｐａｓｔｅ  ＰＶＣ  ｆｏｒ  ｔｈｅ  Ａｕｔｏｍｏｂｉｌｅ  Ｉｎｔｅｒｉｏｒ］−Ｉｎ：ＳＫＺ−Ｆａｃｈｔａｇｕｎｇ「ＰＶＣ−Ｐａｓｔｅｎ」Ｓｅｐｔ．１９／２０，２００７．Ｓｕｅｄｄｅｕｔｓｃｈｅｓ  Ｋｕｎｓｔｓｔｏｆｆ−Ｚｅｎｔｒｕｍ，Ｗｕｅｒｚｂｕｒｇ，２００７」を参照するとよい。
【０００３】
装飾面において、ポリマー混合物は、好ましくは、装飾面用のトップコートおよび／またはワニスコートとして用いられる。ワニスコートは、１つ以上の同一または異なるポリマー混合物で構成されていてよい。摩擦挙動、感覚特性、特に、感触、レオロジー、艶消し挙動、光安定性および熱安定性を調整するために、ポリマー混合物を、様々な架橋成分、艶消し剤およびその他の補助剤とも呼ばれる添加剤と混合する。
【０００４】
これまで公知の装飾面用のポリマー混合物には、次のような２つの大きな欠点がある。
Ｉ．配送状態において、筆記の影響、汚染およびクリーニング挙動、および耐摩耗性全てに関して、好ましくは、自動車内装における装飾面の表面特性のレベルが、現在の市場の要求を満たしていない。
ＩＩ．設置状態では、これらの装飾面は、使用により継続的に摩耗される。厳しい使用に晒されるこの条件では、既存のポリマー混合物でコートされた装飾面は、配送状態よりも、筆記の影響、汚染およびクリーニング挙動、耐摩耗性ならびにきしり止挙動において著しい劣化を示す。これは、市場の要求から外れている。
【０００５】
以下の文献は、好ましくは装飾面用の既存のポリマー混合物に関して先行技術と認識されている。
（Ｄ１）ドイツ特許出願公開第１０２００５０４９５２１Ａ１号明細書
（Ｄ２）ドイツ特許出願公開第１０２００５０４９５２０Ａ１号明細書
（Ｄ３）ドイツ特許出願公開第１０２００５０２０６０５Ａ１号明細書
（Ｄ４）米国特許第６０１３３６４号明細書
（Ｄ５）米国特許第５０３４２７５号明細書
（Ｄ６）米国特許第４９３３２３７号明細書
（Ｄ７）欧州特許第０５９６９３２  Ｂ１号明細書
（Ｄ８）米国特許第５２６８２１５号明細書
【０００６】
Ｄｌ、Ｄ２およびＤ３には、遊離基架橋可能なコーティング材料を作製するプロセスが開示されている。これらの事例におけるコーティング材料は、１つ以上のオリゴ−および／または１つ以上のポリウレタン（メタ）アクリレート、およびカーバメートおよび／またはビウレットおよび／またはアロファネートおよび／またはウレアおよび／またはアミド基を含む遊離基架橋可能な成分、または水素結合を形成する構造元素を有する遊離基架橋可能な成分を含む。
【０００７】
Ｄ４には、皮のような触感を与えるプラスチック物品を改質する方法が記載されている。この事例で用いている２相ＰＵ塗料は、溶媒系ポリエステル−ポリオール系であり、平均分子量が１０００〜５０００、ヒドロキシル価が６０〜２００のポリエステル−ポリオールと、ヘキサメチレンジイソシアネートを含んでいる。
【０００８】
ポリエステル支持箔上に不飽和カルボン酸基を含むコポリマーで構成された水系ポリウレタン系は、Ｄ５およびＤ６から公知である。Ｄ６のポリウレタンは、脂肪族ポリアミンを含有する鎖であって、鎖末端にＮ−メチロール−ヒドラジド基のある鎖を持つポリウレタンプレポリマーから誘導される。
【０００９】
Ｄ７には、不規則に構成されたエチレン／プロピレン成分を有する少なくとも５０重量％のプロピレンブロックコポリマー、１５重量％〜３０重量％の板形無機フィラー、０．５重量％〜５重量％のポリオルガノシロキサンおよび０．１重量％〜２重量％のエポキシ樹脂を含む傷防止ポリマー組成物が開示されている。
【００１０】
Ｄ８には、ポリイソシアネートと反応性ポリジアルキルシロキサンの反応生成物で構成されたクリアコートコーティングが開示されている。
【発明の概要】
【発明が解決しようとする課題】
【００１１】
記述のとおり、引用した文献に開示されたポリマー組成物は、現在の市場の要求をもはや満たすものではない。従って、本発明は、配送状態と使用状態の両方における筆記の影響、汚染およびクリーニング挙動、耐摩耗性ならびにきしり止挙動の特性に対して、長期の機能性の改善を示す、特に、自動車内装の装飾面として用いるポリマー混合物を提供することを目的とする。
【課題を解決するための手段】
【００１２】
この目的は、
−  ０重量％〜５０重量％の少なくとも１つの水性ポリウレタン分散液および／またはポリエステル分散液および／またはポリエーテル分散液および／またはポリエステル−ポリアクリレート分散液および／またはポリアクリレート−ポリウレタン分散液および／またはポリアクリレート分散液および／またはこれらの少なくとも１つおよび／または２つ以上のその他のポリマーをベースとした分散液、
−  １重量％〜６０重量％の少なくとも１つの水性ポリウレタン分散液および／またはポリエステルポリオール分散液および／またはポリエーテルポリオール分散液および／またはポリアクリレートポリオール分散液および／またはこれらの少なくとも１つおよび／または２つ以上のその他ポリマーをベースとした分散液であって、ポリマーまたは少なくとも１つのポリマーは、ＯＨ基および／またはＮＨ基により官能化されていて、ポリマーの総量の不揮発性部分を基準として０．３重量％〜６．０重量％のＯＨ含量またはＮＨ含量を有する、分散液、
−  ０重量％〜４０重量％の少なくとも１つの非官能化スリップ添加剤、
−  １重量％〜４０重量％の少なくとも１つの官能化スリップ添加剤、
−  ０．２重量％〜５０重量％の少なくとも１つの架橋剤または架橋剤系、
−  ０重量％〜７５重量％の少なくとも１つの艶消し剤、
−  ０重量％〜５０重量％の希釈剤、
−  ポリマーの総量の不揮発性部分を基準として、０重量％〜５０重量％のその他の補助剤
の組成を特徴とする、上述のタイプのポリマー混合物により達成される。
【００１３】
本明細書で用いる重量％の数字は、いずれの場合も、当該の混合成分の供給されたままの形態のものを指す。
【００１４】
意外にも、上述したポリマー系の組み合わせは、特に、少なくとも１つの官能化スリップ添加剤と併用すると、好ましくは、自動車内装の装飾面の長期機能性を改善できる、ということを見出した。
【００１５】
この結果、市場の要求を満たし、配送状態ばかりでなく、特に、使用状態においても、筆記の影響、汚染およびクリーニング挙動、耐摩耗性ならびにきしり止挙動等の必要な特性を改善することができる。
【発明を実施するための形態】
【００１６】
ポリマー混合物は、０重量％〜５０重量％、少なくとも０．１重量％、特に、少なくとも０．５重量％の少なくとも１つの水性ポリウレタン分散液および／またはポリエステル分散液および／またはポリエーテル分散液および／またはポリエステル−ポリアクリレート分散液および／またはポリアクリレート−ポリウレタン分散液および／またはポリアクリレート分散液および／またはこれらの少なくとも１つおよび／または２つ以上のその他ポリマーをベースとした分散液を含む。任意で、挙げた分散液中に、追加のその他の成分として少なくとも１つのシリコーンが存在してもよく、本明細書で用いるシリコーンという用語は、例えば、Ｗ．Ｂｕｅｃｈｎｅｒら、「Ｉｎｄｕｓｔｒｉｅｌｌｅ  Ａｎｏｒｇａｎｉｓｃｈｅ  Ｃｈｅｍｉｅ」、Ｖｅｒｌａｇ  Ｃｈｅｍｉｅ，Ｗｅｉｎｈｅｉｍ、第４章ｆｆ．、１９８６またはＤ．Ｓｔｏｙｅ  ｕｎｄ  Ｗ．Ｆｒｅｉｔａｇ、「Ｌａｃｋｈａｒｚｅ」、Ｃａｒｌ  Ｈａｎｓｅｒ  Ｖｅｒｌａｇ  Ｍｕｎｉｃｈ  Ｖｉｅｎｎａ、第９章ｆｆ．、１９９６に記載されたとおりである。ポリマー混合物は、水性ポリウレタン分散液を含み、高分子量かつ脂肪族のものが特に好ましい。ここでいう高分子量とは、ポリウレタンが、１０を超えるモノマー単位を有するものを意味する。
【００１７】
さらに、ポリマー混合物は、１重量％〜６０重量％、好ましくは２．５重量％〜４０重量％、より好ましくは５重量％〜３０重量％の少なくとも１つの水性ポリウレタン分散液および／またはポリエステルポリオール分散液および／またはポリエーテルポリオール分散液および／またはポリアクリレートポリオール分散液および／またはこれらの少なくとも１つおよび／または２つ以上のその他ポリマーをベースとした分散液を含み、ポリマーまたは少なくとも１つのポリマーは、ＯＨ基および／またはＮＨ基により官能化されていて、ポリマーの総量の不揮発性部分を基準として０．３重量％〜６．０重量％のＯＨ含量またはＮＨ含量を有する。任意で、上述の分散液中に、追加のその他の成分として少なくとも１つのシリコーンが存在してよい。
【００１８】
ポリマー混合物は、好ましくは、ＯＨ基により官能化された水性ポリウレタン分散液を含み、ＯＨ基の量は、ポリマーの不揮発性部分を基準として、０．３重量％〜６．０重量％、好ましくは０．５重量％〜５．０重量％、より好ましくは０．７重量％〜４．８重量％である。ポリマー混合物は、０重量％〜４０重量％、好ましくは０重量％〜３０重量％、より好ましくは０重量％〜２０重量％、より好ましくは０重量％〜１０重量％、ただし、少なくとも０．１重量％、特に、少なくとも０．５重量％の少なくとも１つの非官能化スリップ添加剤をさらに含む。
【００１９】
非官能化スリップ添加剤は、例えば、ポリジアルキルシロキサンおよび／またはポリジメチルシロキサン（ＰＤＭＳ）および／または変性ポリシロキサンおよび／または分岐ポリオルガノシロキサンおよび／またはポリオレフィンろうおよび／またはポリアミドろうおよび／またはポリテトラフルオロエチレン（ＰＴＦＥ）および／または交互エチレン−クロロ−トリ−フルオロエチレンコポリマー（ＥＣＴＦＥ）および／または過フッ素化アルコキシ樹脂（ＰＦＡ）および／またはカルナバろう等の天然ろうを含む。ただし、非官能化スリップ添加剤は、ポリジメチルシロキサンで、１０〜１４  ０００Ｄシリコーン構造単位を有するのが好ましい。
【００２０】
１重量％〜４０重量％、好ましくは１重量％〜３０重量％、より好ましくは１重量％〜２０重量％、より好ましくは１重量％〜１０重量％の少なくとも１つの官能化スリップ添加剤を含むのが、本発明に必須で、ポリマー混合物にとって有用であり、この場合、官能化および変性ポリシロキサンスリップ添加剤が好ましい。
【００２１】
官能化スリップ添加剤は、第１級および／または第２級および／または第３級アミノ基および／またはＯＨ基により変性される。
【００２２】
官能化スリップ添加剤のアミン価は、０．１〜３．０ｍｇＫＯＨ／ｇ、および／またはＯＨ含量は、０．３重量％〜５．０重量％である。
【００２３】
非官能化スリップ添加剤および官能化スリップ添加剤の総量は、いずれの場合も、ポリマー混合物の全構成成分の総量の不揮発性部分に対するスリップ添加剤の総量の不揮発性部分を基準として、１重量％〜４０重量％、好ましくは５重量％〜２５重量％である。
【００２４】
ポリマー混合物は、０．２重量％〜５０重量％の少なくとも１つの架橋剤または架橋剤系を含む。
【００２５】
ポリマー混合物の架橋剤または架橋剤系は、ポリイソシアネートおよび／またはポリエポキシドおよび／またはエポキシシランおよび／またはアルコキシメチルメラミンおよび／または尿素樹脂をベースとする、かつ／またはポリカルボジイミドおよび／またはポリアジリジンをベースとする。ポリイソシアネートベースが好ましい。
【００２６】
ポリイソシアネートが、架橋剤または架橋剤系のベースを構成する場合、ポリイソシアネートは、５重量％〜３０重量％、好ましくは７重量％〜２５重量％のＮＣＯ部分を有する。ポリイソシアネートのＮＣＯ対ＯＨの架橋比は、１．０〜１５．０、好ましくは１．０〜１０．０、および／またはＮＣＯ対ＮＨｘＲ３−ｘの架橋比は、１．０〜５．０であり、式中、ｘは０．１〜２．９の値から選択することができる。
【００２７】
ポリイソシアネートは、ヘキサメチレンジイソシアネート（ＨＤＩ）および／またはイソホロンジイソシアネート（ＩＰＤＩ）および／または４，４’−ジシクロヘキシルメタンジイソシアネート（Ｈ１２ＭＤＩ）および／またはヘキサヒドロトリレンジイソシアネート（Ｈ６ＴＤＩ）であってよく、これらのポリイソシアネートは、それぞれ、ビウレット、ウレトジオンまたはアロファネートまたはイソシアヌレートまたはイミノオキサジアジンジオンの形態で存在させることができる。
【００２８】
架橋剤または架橋剤系により架橋されたポリマー混合物のＮＣＯ含量は、０．２％〜９．０％、好ましくは０．３％〜８．０％である。
【００２９】
架橋に意図される架橋方式には、当業者に知られた全てのものが含まれる。化学および／または物理架橋方式、例えば、アミン架橋、アジリジン架橋、カルボジイミド架橋、エナミン架橋、エポキシド架橋、エポキシシラン架橋、尿素架橋、ヒドラジド架橋、メラミン架橋または酸化乾燥が例示される。自己架橋系、例えば、アゾメチン架橋、カルボニルアミン反応も考えられ、中和剤の、および水の蒸発、自動酸化またはＵＶ水性によりなされる。さらに可能な架橋方式は、シラン架橋および／または、例えば、ＵＶ放射線による放射線架橋である。同じく可能なのは、二重硬化架橋、すなわち、ポリウレタンとＵＶ架橋化学作用の組み合わせである。
【００３０】
ポリマー混合物は、０重量％〜７５重量％、好ましくは０重量％〜５０重量％、少なくとも０．１重量％、特に、少なくとも０．５重量の少なくとも１つの艶消し剤をさらに含み、艶消し剤は、水性ポリウレタン分散液をベースとし、かつ／またはポリマー−有機化合物をベースに艶消しを行うものである。
【００３１】
ポリマー混合物において、０重量％〜５０重量％、少なくとも０．１重量％、特に、少なくとも０．５重量％の希釈剤が存在し、希釈剤は、様々な重量比で水と２−プロパノールの混合物の形態とすることができる。
【００３２】
その他の補助剤は、ポリマー混合物中に、０重量％〜５０重量％、好ましくは０重量％〜４５重量％、より好ましくは０重量％〜３５重量％、少なくとも０．１重量％、より好ましくは少なくとも０．５重量％の量で存在する。これらの補助剤は、光安定剤、例えば、ＵＶ吸収剤および可逆性遊離基スカベンジャーおよび／または酸化防止剤および／または湿潤剤および／または基質湿潤剤および／または乳化剤および／または流れ制御剤および／または成膜助剤および／またはレオロジー助剤および／または難燃剤および／または殺生物剤および／または中和剤および／または消泡剤および／または増粘剤および／または無機フィラーおよび／または有機フィラーおよび／または顔料からなる群から選択される。
【００３３】
存在する有機フィラーおよび／または無機フィラーおよび／または顔料は、０重量％〜２５重量％であるのが好ましい。
【００３４】
また、当業者に知られたその他の補助剤を用いることができる。これらの補助剤について記載されているテキストブックとしては、以下のものが挙げられる。
・「Ｌａｃｋａｄｄｉｔｉｖｅ」Ｊｏｈａｎｎ  Ｂｉｅｌｅｍａｎ，Ｗｉｌｅｙ−ＶＣＨ，Ｗｅｉｎｈｅｉｍ，Ｎｅｗ  Ｙｏｒｋ  １９９８。
・「Ｌｅｈｒｂｕｃｈ  ｄｅｒ  Ｌａｃｋｅ  ｕｎｄ  Ｂｅｓｃｈｉｃｈｔｕｎｇｅｎ，第４巻（Ｓｏｌｖｅｎｔｓ，Ｐｌａｓｔｉｃｉｚｅｒｓ，Ａｄｄｉｔｉｖｅｓ）、Ｍａｒｔｉｎａ  Ｏｅｒｔｅｌｔ編、第２版、Ｓ．Ｈｉｒｚｅｌ  Ｖｅｒｌａｇ，Ｓｔｕｔｔｇａｒｔ２００７。
【００３５】
本発明のポリマー混合物は、車両の、特に、ダッシュボードまたは内装トリム部分、特に、シートカバー材料の形態にある耐摩耗性材料としての用途がある。車両の、特に、ダッシュボードまたは内装トリム部分、特に、シートカバー材料の形態で、耐摩耗性製品の表面として機能する。
【００３６】
さらに、ポリマー混合物は、コーティング材料として用いてよく、その場合、シングルコートまたはマルチコートのコーティング材料のいずれかとしての用いてよい。全コートにわたって得られる全乾燥膜厚は、０．５〜５０ｇ／ｍ２、好ましくは１〜３５ｇ／ｍ２である。
【実施例】
【００３７】
ポリマー混合物を、ベースコートおよび仕上げコートで構成された実施例Ａ、ベースコートおよび仕上げコートで構成された参照試料Ｒ、ならびに表１に示す対応の試験結果を参照してさらに説明していく。
【００３８】
実施例Ａ
【００３９】
【表１】
0005490715.tif 000002
【００４０】
参照試料Ｒ
【００４１】
【表２】
0005490715.tif 000003
【００４２】
表に、個々の試験について対応のＤＩＮ規格を示す。以下の試験は、ＤＩＮ規格に従って行わなかったため、詳細は記載しない。
【００４３】
汚染挙動：
手順、すなわち、汚染は、ＤＩＮ  ＥＮ  ＩＳＯ１２９４７−２に基づく方法で行う。
【００４４】
手順は、ＤＩＮ  ＥＮ  ＩＳＯ１２９４７−２に基づく方法で行う。汚染試験について指定された積載重量は、中断なしで５０００回の汚染について１２ｋＰａである。汚染された試料を、試料ホルダーから取り外し、中央で分割して、試料の半分を市販の内装用クリーナーで清浄にした。評価を比色分析により行う。
【００４５】
爪応力（爪試験）：
試験温度は２３℃である。
試験試料は、半径ｒ＝８ｍｍ、厚さｄ＝１ｍｍおよびショアＡ硬度Ｄ８５のプラスチックディスクである。
試験試料に、押圧１５Ｎ、２５Ｎおよび３０Ｎを１５ｃｍ／ｓで加え、試料の細い側を延伸する。
【００４６】
引っ掻き跡により、永久的な目に見える損傷を表面に引き起こす。筆記した跡は、損傷のない、表面に目に見える変化である。
【００４７】
逆マーチンデール：
手順は、研磨材を試料ホルダーヘッドに置き、測定試料を試料ホルダー案内板に置く以外は、ＤＩＮ  ＥＮ  ＩＳＯ  １２９４７−２と似ている。
【００４８】
入力ＯＫは「十分」、すなわち、特に見つからなかった、すなわち、摩耗または引っ掻きが生じなかったことを示している。
【００４９】
【表３】
0005490715.tif 000004
【００５０】
配送状態と使用状態の両方における筆記の影響、汚染およびクリーニング挙動、耐摩耗性ならびにきしり止挙動の特性に対して、長期機能性の市場の要求の観点での改善は、参照試料Ｒに比べて、実施例Ａにおいて明らかである。